(57)【要約】本発明の課題は、官能基数がｋ価（ｋ＝２〜３の整数）のポリフェノール（ｊ）のアルキレンオキシド付加物（ａ）（（ａ）の重量１００重量％に対してアルキレンオキシドの付加モル数がｋ以下であるｋ価のポリフェノール（ｊ）のアルキレンオキシド付加物（ａｋ）の合計重量が３９重量％以下であり、かつ水酸基価が１００〜２９５ｍｇＫＯＨ／ｇである）を４５〜９９重量％、及び官能基数が３〜８価である多官能脂肪族ポリオールまたは多官能脂環式ポリオールであって水酸基価が１６０〜７００ｍｇＫＯＨ／ｇであるポリオール（ｂ）を１〜５５重量％含有するポリオール成分（Ａ）（（Ａ）中に含有されるオキシエチレン基の重量は、（Ａ）の重量１００重量％に対して１０重量％以下である）、イソシアネート成分（Ｂ）、無機フィラー（Ｃ）、並びに脱水剤（Ｄ）を含有してなる、切削加工用硬質ポリウレタン樹脂形成性組成物（Ｐ）を提供することである。【特許請求の範囲】
【請求項１】
官能基数がｋ価（ｋ＝２〜３の整数）のポリフェノール（ｊ）のアルキレンオキシド付加物（ａ）であって、（ａ）の重量１００重量％に対して、アルキレンオキシドの付加モル数がｋ以下であるｋ価のポリフェノール（ｊ）のアルキレンオキシド付加物（ａｋ）の合計重量が３９重量％以下であり、かつ水酸基価が１００〜２９５ｍｇＫＯＨ／ｇであるアルキレンオキシド付加物（ａ）を４５〜９９重量％、
官能基数が３〜８価である多官能脂肪族ポリオールまたは多官能脂環式ポリオールであって水酸基価が１６０〜７００ｍｇＫＯＨ／ｇであるポリオール（ｂ）を１〜５５重量％の割合で含有するポリオール成分（Ａ）であって、
（Ａ）中に含有されるオキシエチレン基の重量が（Ａ）の重量１００重量％に対して１０重量％以下であるポリオール成分（Ａ）、
イソシアネート成分（Ｂ）、無機フィラー（Ｃ）および脱水剤（Ｄ）を含有してなる切削加工用硬質ポリウレタン樹脂形成性組成物（Ｐ）。
【請求項２】
アルキレンオキシド付加物（ａ）が下記一般式（１）で示される請求項１に記載の組成物（Ｐ）。
【化１】
2013080787.tif 000015
［式中、−Ｙ−は−ＣＨ２−、−Ｃ（ＣＨ３）２−、−ＣＨ（ＣＨ３）−、−ＳＯ２−、−Ｏ−、存在しない基のいずれかの基；Ｇは炭素数２〜４のアルキレン基；ｍおよびｎは整数でありｍ＋ｎは１〜１３である。］
【請求項３】
アルキレンオキシド付加物（ａ）が、ビスフェノールＡのプロピレンオキシド付加物である請求項１または２に記載の組成物（Ｐ）。
【請求項４】
ポリオール（ｂ）が、官能基数が３〜８価である多官能脂肪族ポリオールまたは多官能脂環式ポリオールのプロピレンオキシド付加物である請求項１〜３のいずれか１項に記載の組成物（Ｐ）。
【請求項５】
イソシアネート成分（Ｂ）が、炭素数１５〜６３のポリメチレンポリフェニレンポリイソシアネートである請求項１〜４のいずれか１項に記載の組成物（Ｐ）。
【請求項６】
無機フィラー（Ｃ）が、タルクである請求項１〜５のいずれか１項に記載の組成物（Ｐ）。
【請求項７】
ポリオール成分（Ａ）とイソシアネート成分（Ｂ）の合計重量１００重量％に対して、さらに、マイクロバルーン（Ｅ）を１５重量％以下含有する請求項１〜６のいずれか１項に記載の組成物（Ｐ）。
【請求項８】
請求項１〜７のいずれか１項に記載の切削加工用硬質ポリウレタン樹脂形成性組成物（Ｐ）を反応させてなる切削加工用硬質ポリウレタン樹脂（Ｑ）。
【請求項９】
発泡体である請求項８に記載のポリウレタン樹脂（Ｑ）。
【請求項１０】
請求項８または９に記載の切削加工用硬質ポリウレタン樹脂（Ｑ）からなる切削加工用硬質ポリウレタン樹脂成形体（Ｒ）。
【請求項１１】
請求項１０に記載の切削加工用硬質ポリウレタン樹脂成形体（Ｒ）を切削加工してなる模型。
【請求項１２】
請求項１０に記載の切削加工用硬質ポリウレタン樹脂成形体（Ｒ）を切削加工してなるマスターモデル。
【請求項１３】
請求項１０に記載の切削加工用硬質ポリウレタン樹脂成形体（Ｒ）を切削加工してなる検査治具。
【請求項１４】
請求項１〜７のいずれか１項に記載の切削加工用硬質ポリウレタン樹脂形成性組成物（Ｐ）をメカニカルフロス法で反応させて切削加工用硬質ポリウレタン樹脂（Ｑ）を得る切削加工用硬質ポリウレタン樹脂の製造方法。
【請求項１５】
切削加工用硬質ポリウレタン樹脂形成性組成物（Ｐ）が、さらに整泡剤（Ｆ）を含有する請求項１４に記載の製造方法。
【発明の詳細な説明】
【技術分野】
【０００１】
本発明は、切削加工用硬質ポリウレタン樹脂に関する。
【背景技術】
【０００２】
従来、模型や検査治具素材としては、天然木材や、硬質ウレタンフォーム、合成木材（ビスフェノールＡのアルキレンオキシド付加物、脂肪族ポリオール、芳香族ポリイソシアネートおよび脱水剤の混合物を、メカニカルフロス法により発泡させて得られる発泡ポリウレタン成形体等）（例えば、特許文献１参照）が使用されている。
【先行技術文献】
【特許文献】
【０００３】
【特許文献１】特開平６−３２９７４７
【発明の概要】
【発明が解決しようとする課題】
【０００４】
しかしながら、特許文献１記載の合成木材は、（１）耐熱性、（２）スコーチの発生がない、（３）空気中の湿気を吸収して寸法増加があるがわずかであり、特に湿度が高い夏場や高温多湿の地域でも寸法増加が大きくない、以上３点ともすべてを満足することができず、模型や検査治具として改良の余地があるという問題があった。
すなわち本発明の課題は、耐熱性が高く、スコーチの発生がなく、かつ空気中の湿気の吸収により生じる伸びを抑えた切削加工用硬質ポリウレタン樹脂および切削加工用硬質発泡ポリウレタン樹脂を提供することである。
【課題を解決するための手段】
【０００５】
本発明者らは、上記課題を解決すべく鋭意検討した結果、本発明に到達した。すなわち、本発明は、官能基数がｋ価（ｋ＝２〜３の整数）のポリフェノール（ｊ）のアルキレンオキシド付加物（ａ）であって、（ａ）の重量１００重量％に対して、アルキレンオキシドの付加モル数がｋ以下であるｋ価のポリフェノール（ｊ）のアルキレンオキシド付加物（ａｋ）の合計重量が３９重量％以下であり、かつ水酸基価が１００〜２９５ｍｇＫＯＨ／ｇであるアルキレンオキシド付加物（ａ）を４５〜９９重量％、
官能基数が３〜８価である多官能脂肪族ポリオールまたは多官能脂環式ポリオールであって水酸基価が１６０〜７００ｍｇＫＯＨ／ｇであるポリオール（ｂ）を１〜５５重量％の割合で含有するポリオール成分（Ａ）であって、
（Ａ）中に含有されるオキシエチレン基の重量が（Ａ）の重量１００重量％に対して１０重量％以下であるポリオール成分（Ａ）、
イソシアネート成分（Ｂ）、無機フィラー（Ｃ）および脱水剤（Ｄ）を含有してなる切削加工用硬質ポリウレタン樹脂形成性組成物（Ｐ）；
（Ｐ）を反応させてなる切削加工用硬質ポリウレタン樹脂（Ｑ）；
（Ｑ）からなる切削加工用硬質ポリウレタン樹脂成形体（Ｒ）；
（Ｒ）を切削加工してなる模型、マスターモデル、検査治具；
（Ｐ）をメカニカルフロス法で反応させて切削加工用硬質ポリウレタン樹脂（Ｑ）を得る（Ｑ）の製造方法である。
【発明の効果】
【０００６】
本発明の硬質ポリウレタン樹脂形成性組成物は、耐熱性が高く、スコーチの発生をさせることがなく、かつ空気中の湿気の吸収により生じる伸びを抑えた切削加工用硬質ポリウレタン樹脂および切削加工用硬質発泡ポリウレタン樹脂を得ることができる。
【発明を実施するための形態】
【０００７】
本発明の切削加工用硬質ポリウレタン樹脂形成性組成物（Ｐ）は、ポリオール成分（Ａ）、イソシアネート成分（Ｂ）、無機フィラー（Ｃ）および脱水剤（Ｄ）を含有してなる。
【０００８】
ポリオール成分（Ａ）
ポリオール成分（Ａ）は、官能基数がｋ価（ｋ＝２〜３の整数）のポリフェノール（ｊ）のアルキレンオキシド付加物（ａ）であって、（ａ）の重量１００重量％に対して、アルキレンオキシドの付加モル数がｋ以下であるｋ価のポリフェノール（ｊ）のアルキレンオキシド付加物（ａｋ）の合計重量が３９重量％以下であり、かつ水酸基価が１００〜２９５ｍｇＫＯＨ／ｇであるアルキレンオキシド付加物（ａ）と、官能基数が３〜８価である多官能脂肪族ポリオールまたは多官能脂環式ポリオールであって水酸基価が１６０〜７００ｍｇＫＯＨ／ｇであるポリオール（ｂ）を含有する。
【０００９】
アルキレンオキシド付加物（ａ）は、水酸基価が１００〜２９５ｍｇＫＯＨ／ｇであり、下限は好ましくは１５０ｍｇＫＯＨ／ｇであり、さらに好ましくは２００ｍｇＫＯＨ／ｇ、上限は好ましくは２９０ｍｇＫＯＨ／ｇ、さらに好ましくは２８５ｍｇＫＯＨ／ｇである。水酸基価が１００ｍｇＫＯＨ／ｇ未満では耐熱性が低下し、かつ硬質ポリウレタン樹脂成形体の吸湿による伸びが大きくなり、２９５ｍｇＫＯＨ／ｇを超える場合ではスコーチが発生する。
【００１０】
官能基数がｋ価（ｋは２〜３の整数）のポリフェノール（ｊ）としては、ｋ＝２の場合、Ｃ６〜２０の２価フェノールおよびｋ＝３の場合、Ｃ６の多価フェノールが挙げられる。
ｋ＝２の場合としては、下記一般式（２）で示されるビスフェノール類（ｊ１）［例えば、ビスフェノールＦ（Ｙが−ＣＨ２−）、ビスフェノールＡ（Ｙが−Ｃ（ＣＨ３）２−）、ビスフェノールＥ（Ｙが−ＣＨ（ＣＨ３）−）、ビスフェノールＳ（Ｙが−ＳＯ２−）、４，４’−ジヒドロキシジフェニルエーテル（Ｙが−Ｏ−）、４，４’−ビフェノール（Ｙが存在しない）など］、下記一般式（３）で示される単環２価フェノール類（ｊ２）（例えば、ヒドロキノン、カテコール、レゾルシノールなど）、および下記一般式（４）または（５）で示される縮合多環２価フェノール類（ｊ３）［ジヒドロキシナフタレン（１，５−ジヒドロキシナフタレン、１，４−ジヒドロキシナフタレンなど）］が挙げられる。
【化１】
2013080787.tif 000002
［式中、−Ｙ−は−ＣＨ２−、−Ｃ（ＣＨ３）２−、−ＣＨ（ＣＨ３）−、−ＳＯ２−、−Ｏ−、存在しない基のいずれかの基である。］
【化２】
2013080787.tif 000003
【化３】
2013080787.tif 000004
【化４】
2013080787.tif 000005
ｋ＝３の場合としては、単環多価フェノール（ピロガロール、フロログルシノールなど）が挙げられる。
それらの中で、ｋ＝２の場合が好ましく、ビスフェノールＡ（以下ＢＰＡと記載。）がさらに好ましい。
【００１１】
アルキレンオキシド（以下ＡＯと記載。）としては炭素数２〜４のＡＯが挙げられ、具体的にはプロピレンオキシド（以下ＰＯと記載。）、エチレンオキシド（以下ＥＯと記載。）、ブチレンオキシド、およびそれらの混合物が挙げられる。それらの中で、ＰＯおよびＰＯとＥＯの混合物が好ましい。
【００１２】
ポリフェノール（ｊ）のＡＯ付加物（ａ）としては、ｋ＝２の場合、下記一般式（１）で示されるビスフェノール類（ｊ１）のＡＯ付加物（ａ１）、下記一般式（６）で示される単環２価フェノール類（ｊ２）のＡＯ付加物（ａ２）、下記一般式（７）または（８）で示される縮合多環２価フェノール類（ｊ３）のＡＯ付加物（ａ３）が挙げられる。
【化５】
2013080787.tif 000006
［式中、−Ｙ−は−ＣＨ２−、−Ｃ（ＣＨ３）２−、−ＣＨ（ＣＨ３）−、−ＳＯ２−、−Ｏ−、存在しない基のいずれかの基である。Ｇは炭素数２〜４のアルキレン基；ｍおよびｎは整数でありｍ＋ｎは１〜１３である。］
【化６】
2013080787.tif 000007
［Ｇ’は炭素数２〜４のアルキレン基；ｍ’およびｎ’は整数でありｍ’＋ｎ’は１〜１３である。］
【化７】
2013080787.tif 000008
［Ｇ’’は炭素数２〜４のアルキレン基；ｍ’’およびｎ’’は整数でありｍ’’＋ｎ’’は１〜１３である。］
【化８】
2013080787.tif 000009
［Ｇ’’’は炭素数２〜４のアルキレン基；ｍ’’’およびｎ’’’は整数でありｍ’’’＋ｎ’’’は１〜１３である。］
ｋ＝３の場合としては、単環多価フェノール類のＡＯ付加物が挙げられる。
それらの中で、ｋ＝２の場合が好ましく、ビスフェノールＡ（ＢＰＡ）のＡＯ付加物がさらに好ましく、ビスフェノールＡのＰＯ付加物が特に好ましい。
【００１３】
（ａ）においては、アルキレンオキシドの付加モル数がｋ以下であるｋ価のポリフェノール（ｊ）のアルキレンオキシド付加物（ａｋ）の合計重量が、（ａ）の重量１００重量％に対して３９重量％以下であり、３５重量％以下が好ましく、３０重量％以下がさらに好ましい。（ａｋ）が３９重量％を超えると、硬質ポリウレタン樹脂成形体にスコーチが発生する。
（ａ）がＢＰＡのＰＯ付加物の場合、ＢＰＡのＰＯ２モル付加物、ＰＯ１モル付加物およびＢＰＡの混合物である（ａｋ）の合計重量が（ａ）の重量１００重量％に対して３９重量％以下である。
【００１４】
ポリオール成分（Ａ）の重量に基づく（ａ）の割合は、硬質ポリウレタン樹脂成形体の吸湿による伸びの観点から４５〜９９重量％、好ましくは５０〜９０重量％、特に好ましくは５５〜８５重量％である。４５重量％未満では硬質ポリウレタン樹脂成形体の吸湿による伸びが大きく、９９重量を超えると切削時に溶融する樹脂となる。
【００１５】
官能基数が３〜８価である多官能脂肪族アルコールまたは多官能脂環式ポリオール（ｂ）の水酸基価は、１６０〜７００ｍｇＫＯＨ／ｇである。下限は好ましくは２５０ｍｇＫＯＨ／ｇであり、さらに好ましくは３００ｍｇＫＯＨ／ｇ、上限は好ましくは６００ｍｇＫＯＨ／ｇ、さらに好ましくは５００ｍｇＫＯＨ／ｇである。水酸基価が１６０ｍｇＫＯＨ／ｇ未満では硬質ポリウレタン樹脂成形体の吸湿による伸びが大きくなり、７００ｍｇＫＯＨ／ｇを超えると成形中の発熱によるスコーチが発生する。
【００１６】
官能基数が３〜８価である多官能脂肪族ポリオールまたは多官能脂環式ポリオール（ｂ）は、下記の多官能脂肪族アルコールおよび多官能脂環式アルコールのＡＯ付加物である。多官能脂肪族アルコールとしては、下記が挙げられる。
なお、以下において、Ｃは炭素数を表している。
（１）Ｃ３〜２０の３価アルコール（グリセリン、トリメチロールプロパン；トリメチロールエタン、ヘキサントリオールなどの脂肪族トリオール；トリエタノールアミンなどのトリアルカノールアミン）；
（２）Ｃ５〜２０の４価以上の多価アルコール（ペンタエリスリトール、ソルビトール、マンニトール、ソルビタン、ジグリセリン、ジペンタエリスリトールなどの脂肪族ポリオール；およびその分子内もしくは分子間脱水物；ショ糖、グルコース、マンノース、フラクトース、メチルグルコシドなどの糖類とその誘導体）など。
【００１７】
多官能脂環式ポリオールとしては、下記が挙げられる。
（１）Ｃ６〜２０の３価アルコール（シクロヘキサントリオールなどの脂環式トリオール）；
（２）Ｃ６〜２０の４価以上の多価アルコール（シクロヘキサンテトラオールなどの脂環式テトラオール）など。
ＡＯとしては、炭素数２〜４のアルキレンオキシドが挙げられ、具体的にはＰＯ、ＥＯ、ブチレンオキシド、およびそれらの混合物が挙げられる。それらの中で、ＰＯが好ましい。
（ｂ）として好ましいものは、多官能脂肪族ポリオールであり、その具体例としては、グリセリン、トリメチロールプロパン、ペンタエリスリトール、ソルビトール、ショ糖のＰＯ付加物（付加モル数２〜２５モル）が挙げられる。
【００１８】
ポリオール成分（Ａ）の重量に基づく（ｂ）の割合は、硬質ポリウレタン樹脂成形体の吸湿による伸びの観点から１〜５５重量％、好ましくは１０〜５０重量％、特に好ましくは１５〜４５重量％である。１重量％未満で切削時に溶融する樹脂となり、５５重量％を超えると硬質ポリウレタン樹脂成形体の吸湿による伸びが大きくなる。
【００１９】
（Ａ）中に含有されるオキシエチレン基の重量が（Ａ）の重量１００重量％に対して１０重量％以下であり、好ましくは５重量％以下、さらに好ましくは３重量％以下である。（Ａ）中に含有されるオキシエチレン基の重量が（Ａ）の重量１００重量％に対して１０重量％を超えた場合は硬質ポリウレタン樹脂成形体の吸湿による伸びが大きくなる。
【００２０】
また、本発明において、ポリオール成分（Ａ）には低分子ポリオール〔例えば、分子量４００以下の低分子活性水素含有化合物のうちの、炭素数３〜２０の２価アルコール｛例えばＣ２〜１２の脂肪族２価アルコール［（ジ）アルキレングリコール、例えばエチレングリコール、ジエチレングリコール、プロピレングリコール、ジプロピレングリコール、１，２−、２，３−、１，３−および１，４−ブタンジオール、１，６−ヘキサンジオール、ネオペンチルグリコールおよび３−メチルペンタンジオール、ドデカンジオール等］、Ｃ６〜１０の脂環含有２価アルコール［１，４−シクロヘキサンジオール、シクロヘキサンジメタノール等］、Ｃ８〜２０の芳香脂肪族２価アルコール［キシリレングリコール、ビス（ヒドロキシエチル）ベンゼン等］｝など〕を活性水素成分として併用することができる。
【００２１】
イソシアネート成分（Ｂ）
本発明のイソシアネート成分（Ｂ）としては、芳香族ポリイソシアネート、脂肪族ポリイソシアネート、脂環式ポリイソシアネート、芳香脂肪族ポリイソシアネート、およびこれらのポリイソシアネートの変性体が挙げられる。
【００２２】
芳香族ポリイソシアネートとしては、Ｃ（ＮＣＯ基中の炭素を除く、以下同様）６〜６３、例えばジイソシアネート［１，３−および／または１，４−フェニレンジイソシアネート、２，４−および／または２，６−トリレンジイソシアネート（ＴＤＩ）、４，４’−および／または２，４’−ジフェニルメタンジイソシアネート（ＭＤＩ）、ｍ−および／またはｐ−イソシアナトフェニルスルホニルイソシアネート、４，４’−ジイソシアナトビフェニル、３，３’−ジメチル−４，４’−ジイソシアナトビフェニル、３，３’−ジメチル−４，４’−ジイソシアナトジフェニルメタンおよび１，５−ナフチレンジイソシアネート］；３官能以上のポリイソシアネート（トリイソシアネート等）［粗製ＴＤＩ、粗製ＭＤＩ（ポリメチレンポリフェニルポリイソシアネート）等］が挙げられる。
【００２３】
脂肪族ポリイソシアネートとしては、Ｃ２〜１８、例えばジイソシアネート［エチレンジイソシアネート、テトラメチレンジイソシアネート、ヘキサメチレンジイソシアネート（ＨＤＩ）、ヘプタメチレンジイソシアネート、オクタメチレンジイソシアネート、デカメチレンジイソシアネート、ドデカメチレンジイソシアネート、２，２，４−および／または２，４，４−トリメチルヘキサメチレンジイソシアネート、リジンジイソシアネート、２，６−ジイソシアナトメチルカプロエート、２，６−ジイソシアナトエチルカプロエート、ビス（２−イソシアナトエチル）フマレートおよびビス（２−イソシアナトエチル）カーボネート］；３官能以上のポリイソシアネート（トリイソシアネート等）［１，６，１１−ウンデカントリイソシアネート、１，８−ジイソシアネート−４−イソシアネートメチルオクタン、１，３，６−ヘキサメチレントリイソシアネートおよびリジンエステルトリイソシアネート（リジンとアルカノールアミンとの反応生成物のホスゲン化物）、２−イソシアナトエチル−２，６−ジイソシアナトヘキサノエート、２−および／または３−イソシアナトプロピル−２，６−ジイソシアナトヘキサノエート等］が挙げられる。
【００２４】
脂環式ポリイソシアネートとしては、Ｃ４〜１５、例えばジイソシアネート［イソホロンジイソシアネート（ＩＰＤＩ）、ジシクロヘキシルメタン−４，４’−ジイソシアネート（水添ＭＤＩ）、シクロヘキシレンジイソシアネート、メチルシクロヘキシレンジイソシアネート、ビス（２−イソシアナトエチル）−４−シクロヘキシレン−１，２−ジカルボキシレートおよび２，５−および／または２，６−ノルボルナンジイソシアネート等］；
３官能以上のポリイソシアネート（トリイソシアネート等）［ビシクロヘプタントリイソシアネート等］が挙げられる。
【００２５】
芳香脂肪族ポリイソシアネートとしては、Ｃ８〜１５、例えばｍ−および／またはｐ−キシリレンジイソシアネート（ＸＤＩ）、ジエチルベンゼンジイソシアネートおよびα，α，α’，α’−テトラメチルキシリレンジイソシアネート（ＴＭＸＤＩ）が挙げられる。
【００２６】
ポリイソシアネートの変性体としては、例えばカルボジイミド基、ウレタン基、ウレア基、イソシアヌレート基、ウレトイミン基、アロファネート基、ビウレット基、オキサゾリドン基およびウレトジオン基の少なくとも１つを有する変性体、例えばＭＤＩ、ＴＤＩ、ＨＤＩ、ＩＰＤＩ等のウレタン変性物（前記のポリエーテルポリオール等と過剰のポリイソシアネートとを反応させて得られるＮＣＯ末端ウレタンプレポリマー等）、ビウレット変性物、イソシアヌレート変性物、トリヒドロカルビルホスフェート変性物、およびこれらの混合物が挙げられる
【００２７】
これらのうちで好ましいものは、吸湿時の伸びの観点から、Ｃ６〜６３の芳香族ポリイソシアネートであり、特に好ましいものは粗製ＭＤＩ（炭素数１５〜６３のポリメチレンポリフェニルポリイソシアネート）である。
【００２８】
ポリオール成分（Ａ）とイソシアネート成分（Ｂ）の割合は種々変えることができるが、イソシアネート指数［（ＮＣＯ基／活性水素原子含有基の当量比）×１００］は、樹脂強度の点から、好ましくは８０〜１４０、さらに好ましくは８５〜１２０、特に好ましくは９０〜１１５である。ポリオール成分（Ａ）とイソシアネート成分（Ｂ）の重量比率は、好ましくは５０：５０〜８０：２０である。
【００２９】
無機フィラー（Ｃ）、および脱水剤（Ｄ）
本発明における、切削加工用硬質ポリウレタン樹脂形成性組成物（Ｐ）は、下記の無機フィラー（Ｃ）、および脱水剤（Ｄ）を含有する。成形性の観点からポリオール成分（Ａ）とイソシアネート成分（Ｂ）の合計重量１００重量％に対して、（Ｃ）は好ましくは０．１〜５０重量％、より好ましくは１〜４０重量％、さらに好ましくは５〜３５重量％、（Ｄ）は好ましくは０．１〜１５重量％、より好ましくは０．５〜１０重量％、さらに好ましくは１〜８重量％である。
【００３０】
無機フィラー（Ｃ）は粉状であり、粒径は特に制限されない。（Ｃ）としては、例えば、タルク、マイカ、カオリン、水酸化アルミニウム、水酸化マグネシウム、炭酸カルシウム、石膏などが挙げられ、これらの中で切削加工性の観点からタルクが好ましい。
【００３１】
脱水剤（Ｄ）としては、通常用いられる脱水効果を持つ化合物が使用できるが、中性又はアルカリ性であり体積平均粒径が０．１〜５０μｍである脱水剤が好ましい。
このようなものとしては、例えば、酸化カルシウム、硫酸カルシウム（半水石膏）、塩化カルシウム、モレキュラーシーブが挙げられる。好ましくは硫酸カルシウム（半水石膏）及びモレキュラーシーブであり、特に好ましくはモレキュラーシーブである。
【００３２】
本発明における、切削加工用硬質ポリウレタン樹脂形成性組成物（Ｐ）は、（Ｐ）を反応させてなる切削加工用硬質ポリウレタン樹脂（Ｑ）の切削加工性を良くする目的でマイクロバルーン（Ｅ）を含有させることができる。切削加工性の観点からポリオール成分（Ａ）とイソシアネート成分（Ｂ）の合計重量１００重量％に対して、（Ｅ）は通常１５重量％以下、好ましくは０．１〜１５重量％、より好ましくは０．１〜１０重量％、さらに好ましくは１〜８重量％である。
【００３３】
マイクロバルーン（Ｅ）としては、熱可塑性樹脂（例えば、ポリ塩化ビニリデン、ポリメチルメタクリレート、ポリアクリロニトリルなど）からなるマイクロバルーン、熱硬化性樹脂（フェノール樹脂、エポキシ樹脂、尿素樹脂など）からなるマイクロバルーン、無機物（ガラス、アルミナ、シラス、カーボンなど）からなるマイクロバルーンなどがある。（Ｅ）の体積平均粒径は好ましくは１０〜２００μｍ、かさ比重は好ましくは０．０１〜０．５である。このようなマイクロバルーンの市場から入手できる具体例としては、マツモトマイクロスフェアーＦ−８０ＥＤ及びＭＦＬシリーズ（松本油脂製薬社製）、フェノリックマイクロバルーンＢＪＯ−０９３０（ユニオンカーバイド社製）、スコッチライトＫ−１５、Ｋ−３７（スコッチライト社製）などがある。
【００３４】
本発明の切削加工用硬質ポリウレタン樹脂形成性組成物（Ｐ）には、成形性や成形体のその他の機能を向上させるために、さらに添加剤（Ｇ）を含有させてもよい。添加剤（Ｇ）の合計含有量は（Ａ）と（Ｂ）の合計重量１００重量％に対して、通常１０重量％以下、好ましくは０．５〜８重量％である。
このような（Ｇ）としては、滑剤（ステアリン酸カルシウム、エチレンジアミンジステアリルアミドなど）、触媒［アミン系触媒、例えばトリエチレンジアミン、金属系触媒、例えばジブチル錫ジラウレート、トリス（２−エチルヘキサン酸）ビスマスなど］、着色剤（金属酸化物、ジスアゾピグメントなど）、老化防止剤（ジブチルジチオカルバミン酸ニッケル、ヒンダードフェノールなど）、可塑剤（フタル酸ジブチル、アジピン酸ジ−２−エチルヘキシルなど）、難燃剤（メラミン、シアヌール酸またはイソシアヌル酸との塩など）、帯電防止剤〔アニオン界面活性剤［リン酸エステル塩（例えば、ポリオキシアルキレン化合物のモノリン酸エステル塩、ジリン酸エステル塩など）、アルキルベンゼンスルホン酸塩など］、カチオン界面活性剤、非イオン界面活性剤など〕が挙げられ、これらから選ばれる１種以上のものを添加してもよい。
【００３５】
本発明の切削加工用硬質ポリウレタン樹脂（Ｑ）は切削加工用硬質ポリウレタン樹脂形成性組成物（Ｐ）を反応させて得られる。
（Ｐ）中のポリオール成分（Ａ）とイソシアネート成分（Ｂ）の反応方法としては、
（１）（Ａ）と（Ｂ）を一度に混合して反応させるワンショット法
（２）予め（Ａ）の一部と（Ｂ）を反応させてＮＣＯ末端プレポリマーを形成させた後、残りの（Ａ）と反応させるか、あるいは予め（Ａ）と、（Ｂ）の一部を反応させてＯＨ末端プレポリマーを形成させた後、残りの（Ｂ）と反応させるプレポリマー法
等が挙げられる。
【００３６】
上記切削加工用硬質ポリウレタン樹脂（Ｑ）からなる切削加工用硬質ポリウレタン樹脂成形体（Ｒ）は、微小気泡を全く含まない成形体、マイクロバルーンの微小気泡のみで軽量化されたシンタクチックフォーム、後述のメカニカルフロス法によって形成された不活性気体の微小気泡で軽量化された発泡体、及びマイクロバルーンの微小気泡とメカニカルフロス法によって形成された不活性気体の微小気泡を同時に含む発泡体等が挙げられる。
微小気泡を全く含まない成形体は密度が約１．２ｇ／ｃｍ３以上と高く、大きな強度の必要な模型用材料に使用される。通常はシンタクチックフォームや発泡体にすることで軽量化して切削加工性を良くし、模型用材料に使用される。
発泡方法としては、ポリオール成分と芳香族ポリイソシアネート成分の混合中及び／又は混合前にフロロカーボン、水素原子含有ハロゲン化炭化水素、低沸点炭化水素等の揮発性の発泡剤や、炭酸ガス発生源となる水などを投入する発泡剤発泡法と、上記成分を混合中に空気や窒素等の不活性ガスを吹き込むメカニカルフロス発泡法が挙げられるが、模型用材料に必要な緻密な面を有する硬質ポリウレタン樹脂成形体を成形するにはメカニカルフロス発泡法が適している。
【００３７】
メカニカルフロス発泡法とは、特許第３０８３７５１号公報の選択図３に示されている、内面に多数の歯の付いた円筒状のステーターと、ステーター内部に同じく多数の歯の付いたローターからなるメカニカルフロス発泡機のローターが回転中に、発泡させたい材料と不活性ガスを同時に連続的に当該発泡機に注入することにより、当該発泡機の出口から発泡した材料を連続的に取り出す方法である。
材料や不活性ガスの注入口を任意の数だけ設けられるため、２種類以上の材料と不活性ガスの混合が可能である。また、材料は硬化性があっても発泡機から出た後に硬化するのであればかまわない。
出口から吐出する材料と不活性ガスの混合物は２５〜１２０℃に予め温度調整された型（開放型や密閉型）、あるいはこぼれないように両側を仕切られたベルトコンベア上に注型される。
注型された混合物は、硬化炉にて、好ましくは７０〜１３０℃、さらに好ましくは８０〜１２０℃で、０．５〜１０時間硬化させることにより成型品が得られる。
型やベルトコンベアの材質は金属（アルミニウム、ステンレスなど）やプラスチック（ポリプロピレンやポリカーボネートなど）が通常使用される。
発泡後の気泡径が細かく微小であるという点、得られる硬化物内の密度分布が均一であるという点でメカニカルフロス発泡法は模型用材料を作製する方法としては発泡剤発泡法より好ましい。
【００３８】
メカニカルフロス発泡法による微小気泡径は好ましくは０．５〜３００μｍであり、さらに好ましくは１〜２００μｍである。
微小気泡径が０．５μｍ以上であると安定した微小気泡が得られ、３００μｍ以下であると得られる樹脂成形体の肌理が細かく、切削加工した場合は塗装工程が簡略化できる。
メカニカルフロス発泡法による微小気泡の量（体積％）は、成形体の体積に対する、マイクロバルーンを含有しない成形体の場合は不活性ガスの体積％、マイクロバルーンを含有させた成形体の場合はマイクロバルーンの体積＋不活性ガスの体積％であり、好ましくは１０〜９５、より好ましくは１５〜９０、さらに好ましくは２０〜８５である。この範囲であれば微細で均一に分散した気泡が得られる。
【００３９】
メカニカルフロス発泡法では、硬質発泡ポリウレタン樹脂の気泡径を安定させる目的で、切削加工用硬質ポリウレタン樹脂形成性組成物（Ｐ）に整泡剤（Ｆ）を含有させることができる。気泡の安定化の観点から（Ａ）と（Ｂ）の合計重量１００重量％に対して、（Ｆ）は通常１０重量％以下、好ましくは０．１〜８重量％、さらに好ましくは０．５〜５重量％である。
【００４０】
整泡剤（Ｆ）としては、シリコン系整泡剤（例えば、ジメチルポリシロキサンや主鎖、側鎖及び末端の少なくとも１つをポリオキシアルキレン、フェニル、アルキル、アラルキル等で変性した非反応性ジメチルシロキサンなど）が挙げられる。
【００４１】
本発明の硬質ポリウレタン樹脂成形体（Ｒ）において、吸湿時の伸び率を測定するには長期間要する。そのため、成形体を水に浸漬し、その後の伸びを測定する飽和吸水伸び率と同じ温度での９５％ＲＨの飽和吸湿伸び率は同じ値を示すことから、促進方法として飽和吸水伸び率を用いて、吸湿時の伸びの比較を行う。
飽和吸水伸び率の試験方法は以下の通りである。
硬質ポリウレタン樹脂成形体から２０×２０×１００ｍｍの試験片を切り出し、切り出した試験片をアルミラミネート袋に入れて密閉する。袋を２５℃で２４時間保管後、試験片を袋から取り出して１００ｍｍ方向の長さをノギスで測定し、その長さを浸漬前の長さとする。試験片は、密閉できる容器に入った精製水に浸漬し、密閉後２５℃の恒温器で保管する。試験片の長さは、一定期間毎にノギスで測定し、その長さを浸漬後の長さとする。
精製水中での吸水伸び率は、下記式（１）にて算出する。
【００４２】
【数１】
2013080787.tif 000010
【００４３】
そのうち、前回測定から吸水伸び率の増加が０．０１％以下となった時点での吸水伸び率を飽和吸水伸び率とする。
飽和吸水伸び率は、模型や検査治具素材の歪みや反りの観点から、好ましくは０．３％以下である。
【００４４】
切削加工用硬質ポリウレタン樹脂成形体（Ｒ）は、切削加工されて模型、マスターモデルまたは検査治具を得ることができる。
本発明における切削加工用硬質ポリウレタン樹脂成形体（Ｒ）を切削加工して用いる場合は、例えば「模型作製技術マニュアル」（財団法人  素形材センター発行）に記載されているようにＮＣマシンと呼ばれるコンピュータ制御の工作機械のうち、通常、ＮＣフライス盤やマシニングセンタによって切削加工（機械加工）されたり、のこぎり、のみ、かんな等を使用して切削加工（手加工）され、最後に仕上がり面をサンドペーパーで平滑にされて模型となる。
機械加工において使用される刃物は、ボールエンドミルやフラットエンドミルであり、一般にハイス、超硬と呼ばれる材質のものが使用される。
機械加工は主として３段階の切削工程からなり、初期が粗加工、中期が中加工、最後が仕上げ加工と呼ばれる。本発明における硬質ポリウレタン樹脂は、粗加工では好ましくは刃物の直径が２０〜３０ｍｍ、刃物送り速度１，０００〜３，０００ｍｍ／分、刃物回転数２００〜５，０００ｒｐｍで切削される。次に、中加工では好ましくは刃物直径１０〜２０ｍｍ、送り速度１，０００〜２，０００ｍｍ／分、回転数１，０００〜３，０００ｒｐｍ、仕上げ加工では刃物直径５〜１０ｍｍ、送り速度５００〜１，５００ｍｍ／分、回転数１，０００〜２，０００ｒｐｍで切削される。
得られた模型が自動車等のデザインモデルに使用される場合はさらに塗装されて仕上げられ、デザインの評価に供される。成形用金型等の原型であるマスターモデルとして使用される場合は鋳物砂や樹脂、石膏等での形状反転に供される。
【実施例】
【００４５】
以下、実施例をもって本発明を具体的に説明するが、本発明はこれらに限定されるものではない。なお、実施例中の部は重量部、％は重量％を表す。
表１〜３に記載の実施例および比較例に使用した原料の組成、記号等は次の通りである。【００４６】
ポリオール成分（Ａ）
ＡＯ付加物（ａ）
ＡＯ付加物（ａ−１）：ＢＰＡのＰＯ２モル以下付加物（２９％）、ＰＯ３モル以上付加物（７１％）〔水酸基価２８０ｍｇＫＯＨ／ｇ〕
ＡＯ付加物（ａ−２）：ＢＰＡのＰＯ２モル以下付加物（３６％）、ＰＯ３モル以上付加物（６４％）〔水酸基価２８８ｍｇＫＯＨ／ｇ〕
ＡＯ付加物（ａ−３）：ＢＰＡのＰＯ３モル以上付加物（ＰＯ２モル以下付加物を含まない）〔水酸基価１１２ｍｇＫＯＨ／ｇ〕
ＡＯ付加物（ａ−４）：ＢＰＡのＰＯ２モル以下付加物（４％）、ＰＯ３モル以上付加物（９６％）〔水酸基価２１６ｍｇＫＯＨ／ｇ〕
ＡＯ付加物（ａ−１’）：ＢＰＡのＰＯ２モル以下付加物（４９％）、ＰＯ３モル以上付加物（５１％）〔水酸基価３００ｍｇＫＯＨ／ｇ〕
ＡＯ付加物（ａ−２’）：ＢＰＡのＰＯ３モル以上付加物（ＰＯ２モル以下付加物を含まない）〔水酸基価５６ｍｇＫＯＨ／ｇ〕
ＡＯ付加物（ａ−３’）：ＢＰＡのＰＯ２モル以下付加物（９３％）、ＰＯ３モル以上付加物（７％）〔水酸基価３１６ｍｇＫＯＨ／ｇ〕【００４７】
ポリオール（ｂ）
ポリオール（ｂ−１）：グリセリンのＰＯ５．７モル付加物〔水酸基価４００ｍｇＫＯＨ／ｇ〕
ポリオール（ｂ−２）：グリセリンのＰＯ２．７モル付加物〔水酸基価６７３ｍｇＫＯＨ／ｇ〕
ポリオール（ｂ−３）：グリセリンのＰＯ１５．７モル付加物〔水酸基価１６８ｍｇＫＯＨ／ｇ〕
ポリオール（ｂ−４）：ペンタエリスリトールのＰＯ７．３モル付加物〔水酸基価４００ｍｇＫＯＨ／ｇ〕
ポリオール（ｂ−１’）：グリセリンのＰＯ２４．３モル付加物〔水酸基価１１２ｍｇＫＯＨ／ｇ〕
ポリオール（ｂ−２’）：トリレンジアミンのＰＯ５．６モル、ＥＯ２．６モル付加物〔水酸基価４００ｍｇＫＯＨ／ｇ〕
ポリオール（ｂ−３’）：グリセリンのＰＯ２．３モル付加物〔水酸基価７５０ｍｇＫＯＨ／ｇ〕【００４８】
＜水酸基価測定方法＞
ＪＩＳ  Ｋ１５５７−１（２００７年）に準じて測定した。【００４９】
＜ＢＰＡのＰＯ２モル以下付加物測定方法＞
ＢＰＡのＰＯ２モル以下付加物の含有量は高速液体クロマトグラフにより測定した。
測定条件は以下の通りである。
高速液体クロマトグラフ：ＰｒｏｍｉｎｅｎｃｅＵＦＬＣ
カラム：Ｓｈｉｍ−ｐａｃｋ  ＸＲ−ＯＤＳ〔（株）島津製作所製〕
移動相：水／メタノール
温度：４０℃【００５０】
イソシアネート成分（Ｂ）
粗製ＭＤＩ（Ｂ−１）：商品名「ミリオネートＭＲ−２００」、日本ポリウレタン工業（株）製、（ＮＣＯ％３１．３）
カルボジイミド変性Ｍジイソシアネート（Ｂ−２）：商品名「コロネートＭＴＬ」日本ポリウレタン工業（株）製、（ＮＣＯ％２８．８）【００５１】
無機フィラー（Ｃ）
無機フィラー（Ｃ−１）：商品名「ソープストーンＣ」、日本ミストロン（株）製、タルク
脱水剤（Ｄ）
脱水剤（Ｄ−１）：商品名「モレキュラーシーブ３Ａ−Ｂパウダー」、ユニオン昭和（株）製、モレキュラーシーブ
マイクロバルーン（Ｅ）
マイクロバルーン（Ｅ−１）：商品名「マツモトマイクロスフェアＭＦＬ−８０ＧＣＡ」、松本油脂製薬（株）製、平均粒径２０μｍ、密度０．２４ｇ／ｃｍ３のアクリルマイクロバルーン【００５２】
その他の成分
整泡剤（Ｆ−１）：商品名「ＳＺ−１６７１」、東レ・ダウコーニング（株）製、シリコーン整泡剤
触媒（Ｇ−１）：商品名「Ｓｔａｎｎ  ＢＬ」、三共有機合成（株）製、ジ−ｎ−ブチル錫ジラウレート【００５３】
実施例１〜６  ＜切削加工用硬質ポリウレタン樹脂成形体＞
表１に記載の処方で、主剤成分をプラネタリーミキサーに投入し、１３０ｒｐｍで１０分間撹拌後、５分間４ｋＰａ以下で撹拌脱泡して主剤成分混合液を得た。硬化剤成分も同様にして撹拌脱泡し、硬化剤成分混合液を得た。各成分とも２５±１℃となるよう温度調整した。調整した主剤成分混合液と硬化剤成分混合液をプラネタリーミキサーに投入し、１３０ｒｐｍで１分間４ｋＰａ以下で撹拌脱泡後、５０×５０×１５０ｍｍ金型に注型し、切削加工用硬質ポリウレタン樹脂成形体を得た。【００５４】
比較例１〜６
表２に記載の処方で、実施例１〜６と同様に行い、比較切削加工用硬質ポリウレタン樹脂成形体を得た。【００５５】
上記で得られた実施例１〜６および比較例１〜６の切削加工用硬質ポリウレタン樹脂成形体について、下記の測定方法でスコーチ、荷重たわみ温度、および吸水伸び率を評価し、その結果を表１、２に示した。【００５６】
【表１】
2013080787.tif 000011
【００５７】
【表２】
2013080787.tif 000012
【００５８】
実施例７〜９  ＜切削加工用硬質発泡ポリウレタン樹脂成形体＞
表３に記載の処方で、主剤成分をプラネタリーミキサーに投入し、１３０ｒｐｍで１０分間撹拌後、５分間４ｋＰａ以下で撹拌脱泡して主剤成分混合液を得た。硬化剤成分も同様にして撹拌脱泡し、硬化剤成分混合液を得た。各成分とも２５±１℃となるよう温度調整した。次に、メカニカルフロス機（東邦機械工業製  ＭＦ−３５０型メカニカルフロス発泡装置）のローターを３００ｒｐｍで回転させ、窒素ガスを吹き込みながら主剤成分混合液および硬化剤成分混合液を合計で３Ｌ／分になるような流量でミキシングヘッド入り口部に連続供給した。混合、吐出された液ミキシングヘッド出口から１ｍのビニールホースを通し、５０×５０×１５０ｍｍ金型に注型し、切削加工用硬質発泡ポリウレタン樹脂成形体を得た。【００５９】
比較例７〜８
表３に記載の処方で、実施例７〜９と同様に行い、比較切削加工用硬質発泡ポリウレタン樹脂成形体を得た。【００６０】
【表３】
2013080787.tif 000013
【００６１】
＜硬化物の密度＞
硬質ポリウレタン樹脂成形体から２０×２０×１００ｍｍの試験片を切り出し、重量と体積から算出した。【００６２】
＜スコーチ＞
得られた硬質ポリウレタン樹脂成形体を半分に切断し、切断面の色を確認した。変化のないものをスコーチなし、中心部が茶色に変色したものをスコーチありとした。【００６３】
＜荷重たわみ温度＞
ＪＩＳ  Ｋ６９１１（２００６年）に準じて、得られた硬質ポリウレタン樹脂成形体を試験した。【００６４】
＜吸水伸び率＞
成形体を水に浸漬し、その後の伸びを測定する飽和吸水伸び率と同じ温度での９５％ＲＨの飽和吸湿伸び率は同じ値を示すことから、促進方法として飽和吸水伸び率を用いて、吸湿時の伸びの比較を行った。試験方法は以下の通りである。
硬質ポリウレタン樹脂成形体から２０×２０×１００ｍｍの試験片を切り出し、切り出した試験片をアルミラミネート袋に入れて密閉する。袋を２５℃で２４時間保管後、試験片を袋から取り出して１００ｍｍ方向の長さをノギスで測定し、その長さを浸漬前の長さとする。試験片は、密閉できる容器に入った精製水に浸漬し、密閉後２５℃の恒温器で保管する。試験片の長さは、一定期間毎にノギスで測定し、前回測定から吸水伸び率の増加が０．０１％以下となった時点での吸水伸び率を飽和吸水伸び率とする。飽和吸水伸び率に達した時点での試験片の長さを浸漬後の長さとする。
精製水中での吸水伸び率は、下記式（１）にて算出した。【００６５】
【数２】
2013080787.tif 000014
【００６６】
表１，２において、実施例１〜６の硬質ポリウレタン樹脂形成性組成物（Ｐ）から得られた樹脂成形体は、荷重たわみ温度が高く、スコーチの発生が無く、吸水伸び率も小さい。これに比べて、比較例１，５，６ではスコーチが発生し、比較例２，３では荷重たわみ温度が低く、吸水伸び率が大きく、比較例４では吸水伸び率が大きく、実施例のように３つの物性、荷重たわみ温度が高く、スコーチの発生が無く、吸水伸び率も小さいことをすべて満足できるものはなかった。
また、表３においても、実施例７〜９の硬質ポリウレタン樹脂形成性組成物（Ｐ）から得られた発泡樹脂成形体は、荷重たわみ温度が高く、スコーチの発生が無く、吸水伸び率も小さい。これに比べて、比較例７ではスコーチが発生し、比較例８では荷重たわみ温度が低く、吸水伸び率が大きく、実施例のように３つの物性、荷重たわみ温度が高く、スコーチの発生が無く、吸水伸び率も小さいことをすべて満足できるものはなかった。
【産業上の利用可能性】
【００６７】
本発明の切削加工用硬質ポリウレタン樹脂成形体は、デザインモデル、マスターモデル等の模型、簡易射出成形型、検査治具等の切削加工材料等として幅広く用いることができ極めて有用である。
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
官能基数がｋ価（ｋ＝２〜３の整数）のポリフェノール（ｊ）のアルキレンオキシド付加物（ａ）であって、（ａ）の重量１００重量％に対して、アルキレンオキシドの付加モル数がｋ以下であるｋ価のポリフェノール（ｊ）のアルキレンオキシド付加物（ａｋ）の合計重量が３９重量％以下であり、かつ水酸基価が１００〜２９５ｍｇＫＯＨ／ｇであるアルキレンオキシド付加物（ａ）を４５〜９９重量％、
官能基数が３〜８価である多官能脂肪族ポリオールまたは多官能脂環式ポリオールであって水酸基価が１６０〜７００ｍｇＫＯＨ／ｇであるポリオール（ｂ）を１〜５５重量％の割合で含有するポリオール成分（Ａ）であって、
（Ａ）中に含有されるオキシエチレン基の重量が（Ａ）の重量１００重量％に対して１０重量％以下であるポリオール成分（Ａ）、
イソシアネート成分（Ｂ）、無機フィラー（Ｃ）および脱水剤（Ｄ）を含有してなる切削加工用硬質ポリウレタン樹脂形成性組成物（Ｐ）。
【請求項２】
アルキレンオキシド付加物（ａ）が下記一般式（１）で示される請求項１に記載の組成物（Ｐ）。
【化１】
2013080787.tif 000016
［式中、−Ｙ−は−ＣＨ２−、−Ｃ（ＣＨ３）２−、−ＣＨ（ＣＨ３）−、−ＳＯ２−、−Ｏ−のいずれかの基であるか、又は、Ｙが存在しない；Ｇは炭素数２〜４のアルキレン基；ｍおよびｎは整数でありｍ＋ｎは１〜１３である。］
【請求項３】
アルキレンオキシド付加物（ａ）が、ビスフェノールＡのプロピレンオキシド付加物である請求項１または２に記載の組成物（Ｐ）。
【請求項４】
ポリオール（ｂ）が、官能基数が３〜８価である多官能脂肪族ポリオールまたは多官能脂環式ポリオールのプロピレンオキシド付加物である請求項１〜３のいずれか１項に記載の組成物（Ｐ）。
【請求項５】
イソシアネート成分（Ｂ）が、炭素数１５〜６３のポリメチレンポリフェニレンポリイソシアネートである請求項１〜４のいずれか１項に記載の組成物（Ｐ）。
【請求項６】
無機フィラー（Ｃ）が、タルクである請求項１〜５のいずれか１項に記載の組成物（Ｐ）。
【請求項７】
ポリオール成分（Ａ）とイソシアネート成分（Ｂ）の合計重量１００重量％に対して、さらに、マイクロバルーン（Ｅ）を１５重量％以下含有する請求項１〜６のいずれか１項に記載の組成物（Ｐ）。
【請求項８】
請求項１〜７のいずれか１項に記載の切削加工用硬質ポリウレタン樹脂形成性組成物（Ｐ）を反応させてなる切削加工用硬質ポリウレタン樹脂（Ｑ）。
【請求項９】
発泡体である請求項８に記載のポリウレタン樹脂（Ｑ）。
【請求項１０】
請求項８または９に記載の切削加工用硬質ポリウレタン樹脂（Ｑ）からなる切削加工用硬質ポリウレタン樹脂成形体（Ｒ）。
【請求項１１】
請求項１０に記載の切削加工用硬質ポリウレタン樹脂成形体（Ｒ）を切削加工してなる模型。
【請求項１２】
請求項１０に記載の切削加工用硬質ポリウレタン樹脂成形体（Ｒ）を切削加工してなるマスターモデル。
【請求項１３】
請求項１０に記載の切削加工用硬質ポリウレタン樹脂成形体（Ｒ）を切削加工してなる検査治具。
【請求項１４】
請求項１〜７のいずれか１項に記載の切削加工用硬質ポリウレタン樹脂形成性組成物（Ｐ）をメカニカルフロス法で反応させて切削加工用硬質ポリウレタン樹脂（Ｑ）を得る切削加工用硬質ポリウレタン樹脂の製造方法。
【請求項１５】
切削加工用硬質ポリウレタン樹脂形成性組成物（Ｐ）が、さらに整泡剤（Ｆ）を含有する請求項１４に記載の製造方法。
【国際調査報告】
2013080787.tif 000017
2013080787.tif 000018
2013080787.tif 000019
2013080787.tif 000020